(57)【要約】  本発明の皮膚用二酸化炭素徐放パックは、内部に封入された二酸化炭素を徐放させて皮膚に接触させるための袋状の二酸化炭素徐放パックであって、少なくとも樹脂シート（Ａ）により袋状に構成されており、上記樹脂シート（Ａ）が少なくとも下記要件（Ａ−１）および（Ａ−２）を満たす。  （Ａ−１）ＪＩＳ  Ｋ７１２６−１に準じて２３℃および相対湿度０％の条件で測定される、二酸化炭素透過度が２０Ｌ／（ｍ２・ｄａｙ・ａｔｍ）以上である  （Ａ−２）ＪＩＳ  Ｐ８１１７：２００９に準じて２３℃で測定される、王研式透気度が５μｍ／（Ｐａ・ｓ）未満である
2019078232.tif 000002
【特許請求の範囲】
【請求項１】
内部に封入された二酸化炭素を徐放させて皮膚に接触させるための袋状の二酸化炭素徐放パックであって、
前記二酸化炭素徐放パックは、少なくとも樹脂シート（Ａ）により袋状に構成されており、
前記樹脂シート（Ａ）が少なくとも下記要件（Ａ−１）および（Ａ−２）を満たす皮膚用二酸化炭素徐放パック。
（Ａ−１）ＪＩＳ  Ｋ７１２６−１に準じて２３℃および相対湿度０％の条件で測定される、二酸化炭素透過度が２０Ｌ／（ｍ２・ｄａｙ・ａｔｍ）以上である
（Ａ−２）ＪＩＳ  Ｐ８１１７：２００９に準じて２３℃で測定される、王研式透気度が５μｍ／（Ｐａ・ｓ）未満である
【請求項２】
請求項１に記載の皮膚用二酸化炭素徐放パックにおいて、
前記樹脂シート（Ａ）が下記要件（Ａ−３）をさらに満たす皮膚用二酸化炭素徐放パック。
（Ａ−３）２３℃でのヤング率Ｅが１０ＭＰａ以上５００ＭＰａ以下である
【請求項３】
請求項１または２に記載の皮膚用二酸化炭素徐放パックにおいて、
前記樹脂シート（Ａ）が下記要件（Ａ−４）をさらに満たす皮膚用二酸化炭素徐放パック。
（Ａ−４）２３℃での引張破断伸びが３０％以上である
【請求項４】
請求項１乃至３のいずれか一項に記載の皮膚用二酸化炭素徐放パックにおいて、
前記二酸化炭素徐放パックは下記要件（Ｂ−１）および（Ｂ−２）を満たす樹脂シート（Ｂ）をさらに備える皮膚用二酸化炭素徐放パック。
（Ｂ−１）ＪＩＳ  Ｌ１０９２Ａ：２００９に準じて２３℃で測定される、耐水度が３５０ｍｂａｒ以上である
（Ｂ−２）ＪＩＳ  Ｐ８１１７：２００９に準じて２３℃で測定される、王研式透気度が５μｍ／（Ｐａ・ｓ）未満である
【請求項５】
請求項４に記載の皮膚用二酸化炭素徐放パックにおいて、
前記樹脂シート（Ａ）が皮膚側に配置され、かつ、前記樹脂シート（Ｂ）が大気側に配置される皮膚用二酸化炭素徐放パック。
【請求項６】
請求項１乃至５のいずれか一項に記載の皮膚用二酸化炭素徐放パックにおいて、
前記樹脂シート（Ａ）がポリオレフィンフィルムまたはシートを含む皮膚用二酸化炭素徐放パック。
【請求項７】
請求項６に記載の皮膚用二酸化炭素徐放パックにおいて、
前記ポリオレフィンフィルムまたはシートがポリエチレン、エチレン系共重合体、プロピレン系共重合体、および４−メチル−１−ペンテン系重合体から選択される少なくとも一種を含む皮膚用二酸化炭素徐放パック。
【請求項８】
請求項６または７に記載の皮膚用二酸化炭素徐放パックにおいて、
前記ポリオレフィンフィルムまたはシートが微多孔フィルムまたはシートを含む皮膚用二酸化炭素徐放パック。
【請求項９】
請求項８に記載の皮膚用二酸化炭素徐放パックにおいて、
前記微多孔フィルムまたはシートが、４−メチル−１−ペンテン系重合体により構成された発泡シート、ポリプロピレン系微多孔フィルム、およびフィラー含有ポリオレフィン系微多孔フィルムから選択される一種または二種以上を含む皮膚用二酸化炭素徐放パック。
【請求項１０】
請求項１乃至９のいずれか一項に記載の皮膚用二酸化炭素徐放パックにおいて、
前記樹脂シート（Ａ）が、４−メチル−１−ペンテン由来の構成単位と４−メチル−１−ペンテン以外の炭素原子数２〜２０のα−オレフィン由来の構成単位とを有する共重合体を含む皮膚用二酸化炭素徐放パック。
【請求項１１】
請求項１乃至１０のいずれか一項に記載の皮膚用二酸化炭素徐放パックにおいて、
前記樹脂シート（Ａ）の面上または前記樹脂シート（Ａ）の内部に繊維状補強材をさらに含む皮膚用二酸化炭素徐放パック。
【請求項１２】
請求項１乃至１１のいずれか一項に記載の皮膚用二酸化炭素徐放パックにおいて、
前記樹脂シート（Ａ）が４−メチル−１−ペンテン系重合体により構成された層と、熱可塑性エラストマーにより構成された層と、を含む皮膚用二酸化炭素徐放パック。
【請求項１３】
請求項１乃至１２のいずれか一項に記載の皮膚用二酸化炭素徐放パックにおいて、
顔用のパックである皮膚用二酸化炭素徐放パック。
【請求項１４】
請求項１乃至１３のいずれか一項に記載の皮膚用二酸化炭素徐放パックにおいて、
前記二酸化炭素徐放パックの内部に、二酸化炭素および二酸化炭素発生源から選択される少なくとも一種が封入されている皮膚用二酸化炭素徐放パック。
【請求項１５】
請求項１乃至１４のいずれか一項に記載の皮膚用二酸化炭素徐放パックを用いて二酸化炭素を皮膚に徐放する方法であって、
前記樹脂シート（Ａ）を前記皮膚に密着させるとともに、前記樹脂シート（Ａ）と前記皮膚との間に前記皮膚用二酸化炭素徐放パックの内部から二酸化炭素を徐放することによって前記二酸化炭素を前記皮膚に持続的に供給する方法。
【発明の詳細な説明】
【技術分野】
【０００１】
本発明は、皮膚用二酸化炭素徐放パックおよび二酸化炭素を皮膚に徐放する方法に関する。
【背景技術】
【０００２】
身体外部から皮膚への二酸化炭素の経皮吸収により、二酸化炭素の生理活性作用を利用する方法が知られている。二酸化炭素を皮膚へ導入する手法のうち、袋の内部に二酸化炭素をガス状で密封した状態、または二酸化炭素を溶解した二酸化炭素含有水溶液（以下、単に炭酸水とも呼ぶ）を密封した状態を保ち、袋の表面から二酸化炭素ガス、または炭酸水を徐放させ、皮膚と接触させる技術が知られている。【０００３】
例えば、特許文献１（特開２００２−３２６９３８号公報）には、二酸化炭素の薬効に基づく皮膚・粘膜の抹消血管拡張作用により皮膚・粘膜の損傷の早期回復を可能とするために、二酸化炭素供給部と患部との間に、二酸化炭素透過率が１千〜１０万ｃｍ２/ｍ２・ｄａｙ・ａｔｍの気体透過性素材を配してなる二酸化炭素経皮・経粘膜吸収材が記載されている。特許文献１の実施例には、気体透過性素材として、ポリスチレンフィルム（厚さ不明）、低密度ポリエチレンラップフィルム（厚さ１０μｍ）、ポリウレタンフィルム（厚さ不明）、ポリ−４−メチルペンテン−１フィルム（厚さ４０μｍ）が用いられている。また、気体透過性素材を袋状容器にして、炭酸水等の二酸化炭素供給源を収蔵してもよいことが記載されている。【０００４】
一方、二酸化炭素の皮膚への経皮吸収に伴う血行促進効果を定性的に、かつ、簡便に評価する手法としては、炭酸ガスを皮膚に所定時間供給してから、皮膚に紅潮を生じるかどうかの判定法が知られている（例えば、特許文献２：特開２００５−２２５８３２号公報）。
また、非特許文献１では、二酸化炭素による肌質改善効果として、肌質改善を生じたケースで紅潮が認められたことが報告されている。
【先行技術文献】
【特許文献】
【０００５】
【特許文献１】特開２００２−３２６９３８号公報
【特許文献２】特開２００５−２２５８３２号公報
【非特許文献】
【０００６】
【非特許文献１】角本次郎（２０１５）「炭酸ガスの化粧品への配合と肌質改善効果に関して」Ｆｒａｇｒａｎｃｅ  Ｊｏｕｒｎａｌ（４３）（７），ｐ４０−４４
【発明の概要】
【発明が解決しようとする課題】
【０００７】
前述したように、二酸化炭素を内部に密封した袋状容器を用いて、皮膚側に二酸化炭素を徐放させて、皮膚に二酸化炭素を持続的に供給することにより、皮膚の血行を促進する手法が知られている。
ここで、本発明者らの検討によれば、特許文献１に記載の袋状容器には、十分な血行促進効果を得ることや、炭酸ガスを持続的に放出し、血行促進効果を長時間にわたり保持することに関して改善の余地があることが明らかになった。【０００８】
本発明は、上記事情に鑑みてなされたものであり、血行促進効果に優れ、かつ、血行促進効果を持続的に長時間にわたり保持することが可能な皮膚用二酸化炭素徐放パックを提供するものである。
【課題を解決するための手段】
【０００９】
本発明者らは上記課題を解決するために鋭意検討した。その結果、二酸化炭素透過度および王研式透気度が特定の範囲にある樹脂シートを用いた二酸化炭素徐放パックが、血行促進効果に優れ、かつ、血行促進効果を長時間にわたり保持することが可能であるという知見を得て、本発明を完成させた。【００１０】
すなわち、本発明によれば、以下に示す皮膚用二酸化炭素徐放パックおよび二酸化炭素を皮膚に徐放する方法が提供される。【００１１】
［１］
内部に封入された二酸化炭素を徐放させて皮膚に接触させるための袋状の二酸化炭素徐放パックであって、
上記二酸化炭素徐放パックは、少なくとも樹脂シート（Ａ）により袋状に構成されており、
上記樹脂シート（Ａ）が少なくとも下記要件（Ａ−１）および（Ａ−２）を満たす皮膚用二酸化炭素徐放パック。
（Ａ−１）ＪＩＳ  Ｋ７１２６−１に準じて２３℃および相対湿度０％の条件で測定される、二酸化炭素透過度が２０Ｌ／（ｍ２・ｄａｙ・ａｔｍ）以上である
（Ａ−２）ＪＩＳ  Ｐ８１１７：２００９に準じて２３℃で測定される、王研式透気度が５μｍ／（Ｐａ・ｓ）未満である
［２］
上記［１］に記載の皮膚用二酸化炭素徐放パックにおいて、
上記樹脂シート（Ａ）が下記要件（Ａ−３）をさらに満たす皮膚用二酸化炭素徐放パック。
（Ａ−３）２３℃でのヤング率Ｅが１０ＭＰａ以上５００ＭＰａ以下である
［３］
上記［１］または［２］に記載の皮膚用二酸化炭素徐放パックにおいて、
上記樹脂シート（Ａ）が下記要件（Ａ−４）をさらに満たす皮膚用二酸化炭素徐放パック。
（Ａ−４）２３℃での引張破断伸びが３０％以上である
［４］
上記［１］乃至［３］のいずれか一つに記載の皮膚用二酸化炭素徐放パックにおいて、
上記二酸化炭素徐放パックは下記要件（Ｂ−１）および（Ｂ−２）を満たす樹脂シート（Ｂ）をさらに備える皮膚用二酸化炭素徐放パック。
（Ｂ−１）ＪＩＳ  Ｌ１０９２Ａ：２００９に準じて２３℃で測定される、耐水度が３５０ｍｂａｒ以上である
（Ｂ−２）ＪＩＳ  Ｐ８１１７：２００９に準じて２３℃で測定される、王研式透気度が５μｍ／（Ｐａ・ｓ）未満である
［５］
上記［４］に記載の皮膚用二酸化炭素徐放パックにおいて、
上記樹脂シート（Ａ）が皮膚側に配置され、かつ、上記樹脂シート（Ｂ）が大気側に配置される皮膚用二酸化炭素徐放パック。
［６］
上記［１］乃至［５］のいずれか一つに記載の皮膚用二酸化炭素徐放パックにおいて、
上記樹脂シート（Ａ）がポリオレフィンフィルムまたはシートを含む皮膚用二酸化炭素徐放パック。
［７］
上記［６］に記載の皮膚用二酸化炭素徐放パックにおいて、
上記ポリオレフィンフィルムまたはシートがポリエチレン、エチレン系共重合体、プロピレン系共重合体、および４−メチル−１−ペンテン系重合体から選択される少なくとも一種を含む皮膚用二酸化炭素徐放パック。
［８］
上記［６］または［７］に記載の皮膚用二酸化炭素徐放パックにおいて、
上記ポリオレフィンフィルムまたはシートが微多孔フィルムまたはシートを含む皮膚用二酸化炭素徐放パック。
［９］
上記［８］に記載の皮膚用二酸化炭素徐放パックにおいて、
上記微多孔フィルムまたはシートが、４−メチル−１−ペンテン系重合体により構成された発泡シート、ポリプロピレン系微多孔フィルム、およびフィラー含有ポリオレフィン系微多孔フィルムから選択される一種または二種以上を含む皮膚用二酸化炭素徐放パック。
［１０］
上記［１］乃至［９］のいずれか一つに記載の皮膚用二酸化炭素徐放パックにおいて、
上記樹脂シート（Ａ）が、４−メチル−１−ペンテン由来の構成単位と４−メチル−１−ペンテン以外の炭素原子数２〜２０のα−オレフィン由来の構成単位とを有する共重合体を含む皮膚用二酸化炭素徐放パック。
［１１］
上記［１］乃至［１０］のいずれか一つに記載の皮膚用二酸化炭素徐放パックにおいて、
上記樹脂シート（Ａ）の面上または上記樹脂シート（Ａ）の内部に繊維状補強材をさらに含む皮膚用二酸化炭素徐放パック。
［１２］
上記［１］乃至［１１］のいずれか一つに記載の皮膚用二酸化炭素徐放パックにおいて、
上記樹脂シート（Ａ）が４−メチル−１−ペンテン系重合体により構成された層と、熱可塑性エラストマーにより構成された層と、を含む皮膚用二酸化炭素徐放パック。
［１３］
上記［１］乃至［１２］のいずれか一つに記載の皮膚用二酸化炭素徐放パックにおいて、
顔用のパックである皮膚用二酸化炭素徐放パック。
［１４］
上記［１］乃至［１３］のいずれか一つに記載の皮膚用二酸化炭素徐放パックにおいて、
上記二酸化炭素徐放パックの内部に、二酸化炭素および二酸化炭素発生源から選択される少なくとも一種が封入されている皮膚用二酸化炭素徐放パック。
［１５］
上記［１］乃至［１４］のいずれか一つに記載の皮膚用二酸化炭素徐放パックを用いて二酸化炭素を皮膚に徐放する方法であって、
上記樹脂シート（Ａ）を上記皮膚に密着させるとともに、上記樹脂シート（Ａ）と上記皮膚との間に上記皮膚用二酸化炭素徐放パックの内部から二酸化炭素を徐放することによって上記二酸化炭素を上記皮膚に持続的に供給する方法。
【発明の効果】
【００１２】
本発明によれば、血行促進効果に優れ、かつ、血行促進効果を持続的に長時間にわたり保持することが可能な皮膚用二酸化炭素徐放パックを提供することができる。
【図面の簡単な説明】
【００１３】
上述した目的、およびその他の目的、特徴および利点は、以下に述べる好適な実施の形態、およびそれに付随する以下の図面によってさらに明らかになる。【００１４】
【図１】本発明に係る実施形態の皮膚用二酸化炭素徐放パックの構造の一例を模式的に示した平面図である。
【図２】本発明に係る実施形態の皮膚用二酸化炭素徐放パックの構造の一例を模式的に示した平面図である。
【図３】本発明に係る実施形態の皮膚用二酸化炭素徐放パックの構造の一部の例を模式的に示した斜視図である。
【図４】本発明に係る実施形態の皮膚用二酸化炭素徐放パックの構造の一部の例を模式的に示した斜視図である。
【発明を実施するための形態】
【００１５】
以下に、本発明の実施形態について、図面を用いて説明する。なお、すべての図面において、同様な構成要素には共通の符号を付し、適宜説明を省略する。なお、数値範囲を示す「Ａ〜Ｂ」は特に断りがなければ、Ａ以上Ｂ以下を表す。
また、本実施形態に係る樹脂シート（Ａ）および（Ｂ）は、シートだけでなく、フィルムも含まれる。
【００１６】
＜皮膚用二酸化炭素徐放パック＞
本実施形態に係る皮膚用二酸化炭素徐放パックは、内部に封入された二酸化炭素を徐放させて皮膚に接触させるための袋状の二酸化炭素徐放パックであって、少なくとも樹脂シート（Ａ）により袋状に構成されており、樹脂シート（Ａ）が少なくとも下記要件（Ａ−１）および（Ａ−２）を満たす。
（Ａ−１）ＪＩＳ  Ｋ７１２６−１に準じて２３℃および相対湿度０％の条件で測定される、二酸化炭素透過度が２０Ｌ／（ｍ２・ｄａｙ・ａｔｍ）以上である
（Ａ−２）ＪＩＳ  Ｐ８１１７：２００９に準じて２３℃で測定される、王研式透気度が５μｍ／（Ｐａ・ｓ）未満である
ここで、樹脂シート（Ａ）の二酸化炭素透過度が上記下限値以上であり、かつ、樹脂シート（Ａ）の王研式透気度が上記上限値未満であることによって、皮膚に連続的に供給される二酸化炭素量が適度な値となり、血行促進効果を良好にすることができるとともに、血行促進効果を長時間にわたり保持することが可能となる。また、樹脂シート（Ａ）の王研式透気度が上記上限値未満であると、供給される二酸化炭素量が多すぎず適度となり、長時間にわたって連続的に二酸化炭素を供給することができる。
【００１７】
図１および図２は、本発明に係る実施形態の皮膚用二酸化炭素徐放パックの構造の一例を模式的に示した平面図である。
本実施形態に係る皮膚用二酸化炭素徐放パックの身体における使用部位については特に限定されないが、例えば、図１および図２に示すような形態にすることにより、顔用のパックとして使用することができる。
図３および図４は、本発明に係る実施形態の皮膚用二酸化炭素徐放パックの構造の一部の例を模式的に示した斜視図である。
本実施形態に係る皮膚用二酸化炭素徐放パックの身体における使用部位については特に限定されないが、例えば、図３および図４に示すような形態をとり入れることにより、顔用のパックのほか、手、腕、首、肩、背中、腹部、および脚部等のパックとして使用することができる。
【００１８】
前述したように、二酸化炭素を内部に密封した袋状容器を用いて、皮膚側に二酸化炭素を徐放させて、皮膚に二酸化炭素を持続的に供給することにより、皮膚の血行を促進する手法が知られている。
ここで、本発明者らの検討によれば、特許文献１に記載の袋状容器には、十分な血行促進効果を得ることや、炭酸ガスを持続的に放出し、血行促進効果を長時間にわたり保持することに関して改善の余地があることが明らかになった。
そこで、本発明者らは上記課題を解決するために鋭意検討した。その結果、二酸化炭素透過度および王研式透気度が特定の範囲にある樹脂シートを用いた二酸化炭素徐放パックが、血行促進効果に優れ、かつ、血行促進効果を長時間にわたり保持することが可能であるという知見を得て、本発明を完成させた。
すなわち、本実施形態に係る皮膚用二酸化炭素徐放パックによれば、上記要件（Ａ−１）および（Ａ−２）を少なくとも満たす樹脂シート（Ａ）を用いることにより、良好な血行促進効果が得られ、さらに血行促進効果を長時間にわたり保持することができる。
以上から、本実施形態によれば、血行促進効果に優れ、かつ、血行促進効果を長時間にわたり保持することが可能な皮膚用二酸化炭素徐放パックを実現することができる。
【００１９】
本実施形態に係る皮膚用二酸化炭素徐放パックは、下記要件（Ｂ−１）および（Ｂ−２）を満たす樹脂シート（Ｂ）をさらに備えることが好ましい。
（Ｂ−１）ＪＩＳ  Ｌ１０９２Ａ：２００９に準じて２３℃で測定される、耐水度が３５０ｍｂａｒ以上である
（Ｂ−２）ＪＩＳ  Ｐ８１１７：２００９に準じて２３℃で測定される、王研式透気度が５μｍ／（Ｐａ・ｓ）未満である
本実施形態に係る皮膚用二酸化炭素徐放パックが樹脂シート（Ｂ）をさらに備えることによって、樹脂シート（Ａ）を皮膚側に配置し、かつ、樹脂シート（Ｂ）を大気側に配置することが可能となる。その結果、樹脂シート（Ｂ）により、大気側への二酸化炭素の漏れを抑制することができるため、皮膚用二酸化炭素徐放パックに封入された二酸化炭素を皮膚側により効果的に徐放させることができる。
【００２０】
本実施形態に係る皮膚用二酸化炭素徐放パックは、例えば、樹脂シート（Ａ）と、必要に応じて樹脂シート（Ｂ）とを、二酸化炭素および二酸化炭素発生源から選択される少なくとも一種を収容できるように袋状に成形することにより得ることができる。
樹脂シート（Ａ）および／または樹脂シート（Ｂ）がヒートシール性を有する場合は、樹脂シート（Ａ）および樹脂シート（Ｂ）を直接ヒートシールすることによって袋状に成形してもよいし、樹脂シート（Ａ）と樹脂シート（Ｂ）との間に双方に相容性のある樹脂からなるヒートシール層を挟んでヒートシールすることによって袋状に成形してもよい。
また、樹脂シート（Ａ）および樹脂シート（Ｂ）を接着剤により貼り合わせることによっても袋状に成形することができる。
樹脂シート（Ａ）および樹脂シート（Ｂ）を用いて、ヒートシール等によって袋状の皮膚用二酸化炭素徐放パックを構成し、かつその内部に高濃度の二酸化炭素ガスを導入する場合、袋の内側に予め軟質スポンジフォームやパルプ、不織布等の緩衝材を挿入してもよい。袋の内側に軟質スポンジフォーム等の緩衝材があることで、身体表面に皮膚用二酸化炭素徐放パックを密着させたとき、身体表面の形状に追従し易くなり、触感も良好とすることができる。緩衝材が軟質スポンジフォームの場合、材質としては、例えば、ウレタン、ＮＢＲ、ＳＢＲ、ポリエチレン、およびポリプロピレン等を用いることができる。
軽量性と柔軟性の観点から、軟質スポンジフォームの密度は、０．０５ｇ／ｃｍ３以上０．３ｇ／ｃｍ３以下が好ましい。形状追従性を確保する観点から、軟質スポンジフォームの厚さとしては、１ｍｍ以上３０ｍｍ以下が好ましい。化粧用パフとして多用されているスポンジ材質等も好ましく用いることができる。例えば、顔面部位を対象とした皮膚用二酸化炭素徐放パックの場合、図２の模式図に示すように、顔面と当接する部分のシートを樹脂シート（Ａ）、その反対側のシートを樹脂シート（Ｂ）とし、目、鼻、および口の部分のみ部分的な開口部を有し、外形は顔面の周縁部に沿う形状をもち、かつ、軟質スポンジフォームを内蔵する、ヒートシールにより袋状に形成されたものであってもよい。
真空成形性や注型成形性がある場合には、樹脂シート（Ａ）および樹脂シート（Ｂ）のどちらか一方、または両方を身体の立体形状に倣い易い立体形状に賦形する技術を用いて袋状に成形してもよい。
【００２１】
また、本実施形態に係る皮膚用二酸化炭素徐放パックは、二酸化炭素ガス、または炭酸水を導入するポート部を有してもよい。このようなポート部は、例えば、樹脂シート（Ａ）および樹脂シート（Ｂ）の周縁部をヒートシールして袋状に成形するときに、周縁部の一部に設けることができる。
ポート部は、スクリューキャップ方式、または、皮膚用二酸化炭素徐放パックの一端部に開口部を設け、当該箇所の樹脂シートを勘合タイプのクリップで挟むことにより、機械的に封止できる構造としてもよい。
例えば、樹脂シート（Ａ）を用いて、図３に示すように、ヒートシールにより筒状の形状１を形成したのち、その両端部に、スクリューキャップ、または勘合タイプのクリップで挟むことにより封止できる構造としてもよい。
また、二酸化炭素ガス、または炭酸水を含む皮膚用二酸化炭素パックの膨れによる身体表面に対する追従性の悪化を改善する手法として、図４に示すように、例えば、皮膚用二酸化炭素パックの内部の一部２に、ピラー３をヒートシール等により設けることにより、膨らみを抑制し、身体表面の形状追従性を向上させた構造としてもよい。
【００２２】
本実施形態に係る皮膚用二酸化炭素徐放パックは、身体表面に水を介在させて密着させた状態で用いることが好ましい。皮膚に密着させることにより、二酸化炭素の皮膚以外への飛散を抑制し、二酸化炭素を皮膚に効率よく供給できる。さらに、皮膚用二酸化炭素徐放パックと皮膚との間に水分が介在していると、樹脂シート（Ａ）が透水性を有していなくても、樹脂シート（Ａ）を透過したガス状二酸化炭素が、皮膚用二酸化炭素徐放パックと皮膚との間に介在する水分によって、皮膚への供給が促進され、血行を促進するため好ましい。なお、適用する部位の身体表面が発汗や環境により保湿状態にある場合は、外部から水の付加無しで、皮膚用二酸化炭素徐放パックを皮膚に密着させることにより、二酸化炭素を皮膚に効率よく供給することもできる。
【００２３】
本実施形態に係る皮膚用二酸化炭素徐放パックと皮膚の間に介在する水分量としては、皮膚表面が水で濡れている程度であればよく特に限定されない。
また、本実施形態に係る皮膚用二酸化炭素徐放パックと皮膚との間への水分の供給方法としては、例えば、皮膚用二酸化炭素徐放パックを皮膚に当てる前に、スプレーを皮膚にかけたり、水を含んだ布帛で拭いたりして皮膚を水分で濡らしておく方法；水分を含む保湿性の化粧水や、化粧クリーム、化粧パック、ジェル等を皮膚に塗布しておく方法：厚さが薄く（例えば、厚さ範囲：０．０５ｍｍ以上０．５ｍｍ以下）、吸水性、透水性および通気性に優れたリント布やコットン、パルプ、ポリエステル、ポリウレタン、ポリアミド等からなる綿状、スポンジ、不織布、ガーゼ、包帯または化粧マスク等に水分を含ませて皮膚用二酸化炭素徐放パックと皮膚との間に挟む方法等が挙げられる。
皮膚の水分量の目安は、例えば、生体電気インピーダンス法を利用した皮膚用水分率測定装置を用いて定量的に判断することができる。このような皮膚用水分率装置として、株式会社ビューティフルエンジェル（綺麗堂）製、製品名：美ルル  スキンチェッカー（品番：ＫＲＤ１０４２）が挙げられる。水分率の測定方法としては、例えば、皮膚用二酸化炭素徐放パックを皮膚に当てる前に、皮膚側に水分を付与する場合、当該皮膚用二酸化炭素徐放パックを押し当てる皮膚の領域に対して、水分を付与する直前に測定した水分率Ｘ％および水分を付与した直後に測定した水分率Ｙ％を測定し、水分を付与する前後の水分率の増加量Ｚ％を次式により求める。
Ｚ＝Ｙ−Ｘ（％）
このとき、皮膚用二酸化炭素徐放パックを皮膚に当てる前に、水分付与前後の水分率の増量Ｚが１５％以上となるように水分を付与しておくことが好ましい。水分率の増量Ｚは、より好ましくは、２０％以上３０％以下である。
【００２４】
本実施形態に係る皮膚用二酸化炭素徐放パックは、二酸化炭素および二酸化炭素発生源から選択される少なくとも一種が内部に封入されている状態で使用する。
そして、本実施形態に係る皮膚用二酸化炭素徐放パックは、樹脂シート（Ａ）を皮膚に密着させるとともに、樹脂シート（Ａ）と皮膚との間に皮膚用二酸化炭素徐放パックの内部から二酸化炭素を徐放することによって二酸化炭素を皮膚に持続的に供給することができる。
【００２５】
本実施形態において、皮膚用二酸化炭素徐放パック内に二酸化炭素を導入する方法としては特に限定されないが、例えば、二酸化炭素のみを高濃度に溶解した水溶液を皮膚用二酸化炭素徐放パック内に直接導入する方法；皮膚用二酸化炭素徐放パック内で、炭酸塩と酸と水とを混ぜて反応させることにより二酸化炭素を発生させて、二酸化炭素水溶液を調製する方法；外部からガス状の二酸化炭素を皮膚用二酸化炭素徐放パックの内部へ直接導入する方法；密閉した皮膚用二酸化炭素徐放パックを高濃度の二酸化炭素ガスの雰囲気下あるいは高濃度の二酸化炭素水溶液の雰囲気下に置き、パック内外の二酸化炭素の濃度勾配を駆動力として、密閉した皮膚用二酸化炭素徐放パック内に二酸化炭素を徐々に拡散させていくことにより、二酸化炭素を皮膚用二酸化炭素徐放パックの内部へ導入する方法（以降、逆拡散充填法と仮称する。）等が挙げられる。
これらの中でも、皮膚用二酸化炭素徐放パックの取扱いが簡便になることから、二酸化炭素水溶液、すなわち炭酸水の形態で二酸化炭素が、皮膚用二酸化炭素徐放パックの内部に保持される方式が好ましい。
また、二酸化炭素ガスの注入口やポート部を設けたり、二酸化炭素ガスを密閉封止したりする手間がなく、パック構造をシンプルにできる点から、逆拡散充填法も好ましい。
【００２６】
本実施形態に係る皮膚用二酸化炭素徐放パックに導入する二酸化炭素水溶液中の二酸化炭素濃度としては、３００〜４，０００ｐｐｍが好ましく、１，０００〜４，０００ｐｐｍがより好ましい。
また、本実施形態に係る皮膚用二酸化炭素徐放パックに充填する二酸化炭素の量としては、例えば、二酸化炭素がガス状のみの場合は、皮膚用二酸化炭素徐放パックが適度に膨れる容量が挙げられる。
また、前記した逆拡散法により、密閉系の皮膚用二酸化炭素徐放パック内部に、二酸化炭素をガス状で導入する場合についても、例えば、二酸化炭素の量としては、皮膚用二酸化炭素徐放パックが、高濃度の二酸化炭素の雰囲気下に置く直前に空気を含む適度な膨らみの状態に対し、高濃度の二酸化炭素の雰囲気下に置いた後、二酸化炭素の拡散により、さらに膨れる状態となる容量が挙げられる。
また、二酸化炭素の徐放時間を長くしたり、徐放量を多くしたりすることができるように、皮膚用二酸化炭素徐放パックの内部に、二酸化炭素の吸着性と徐放性を有する物質を収蔵してもよい。二酸化炭素の吸着性と徐放性をもつ物質としては、多孔体である場合、シリカゲル、アルミナ、ゼオライト、活性炭を挙げることができる。また、二酸化炭素の吸着性と徐放性を有する物質が樹脂である場合、ポリ乳酸（ＰＬＡ）、およびポリメチルメタクリル酸（ＰＭＭＡ）など、化学構造として、カルボニル基密度が高い構造をもつものは、二酸化炭素の吸着性と徐放性が高く、好ましく用いることができる。この場合、粒状、フィルム状、または繊維状などの比表面積を大きくとった形態で用いることが好ましい。
また、炭酸水の状態で二酸化炭素を皮膚用二酸化炭素徐放パックに充填する場合、皮膚用二酸化炭素徐放パック内に封入する炭酸水の充填量は、皮膚用二酸化炭素徐放パックに純水を充満させたときの容積に対し、容積率１００％でもよいが、好ましくは容積率３０％以上９０％以下、より好ましくは容積率５０％以上８０％以下の体積を充填させるのが好ましい。容積率が上記上限値以下であると、皮膚用二酸化炭素徐放パックに炭酸水を導入後、封止する際に、炭酸水が導入口から溢れたりして、取り扱いにくくなったりすることを抑制することができる。また、容積率が上記下限値以上であると、皮膚用二酸化炭素徐放パックからの二酸化炭素の徐放量を増やすことができ、二酸化炭素の経皮吸収による皮膚の血行促進効果をより向上させることができる。
【００２７】
本実施形態に係る皮膚用二酸化炭素徐放パックは、少なくとも皮膚側に配置される樹脂シート（Ａ）が二酸化炭素透過性をもつ袋状容器であり、内部に二酸化炭素を封止して、皮膚用二酸化炭素徐放パックと皮膚との間に水を介在させて、皮膚に密着させることにより、簡便に用いることができる。
【００２８】
以下、本実施形態に係る皮膚用二酸化炭素徐放パックを構成する各部材について説明する。
【００２９】
＜樹脂シート（Ａ）＞
本実施形態に係る樹脂シート（Ａ）において、ＪＩＳ  Ｋ７１２６−１に準じて２３℃および相対湿度０％の条件で測定される、二酸化炭素透過度が２０Ｌ／（ｍ２・ｄａｙ・ａｔｍ）以上であるが、血行促進性および血行促進効果の持続性をより向上させる観点から、３０Ｌ／（ｍ２・ｄａｙ・ａｔｍ）以上であることが好ましく、５０Ｌ／（ｍ２・ｄａｙ・ａｔｍ）以上であることがより好ましく、１００Ｌ／（ｍ２・ｄａｙ・ａｔｍ）以上であることがさらに好ましく、１１０Ｌ／（ｍ２・ｄａｙ・ａｔｍ）以上であることがさらにより好ましく、１２０Ｌ／（ｍ２・ｄａｙ・ａｔｍ）以上であることがさらにより好ましい。二酸化炭素透過度の上限値は特に限定されないが、例えば、１，０００，０００Ｌ／（ｍ２・ｄａｙ・ａｔｍ）以下である。
【００３０】
また、本実施形態に係る樹脂シート（Ａ）において、ＪＩＳ  Ｐ８１１７：２００９に準じて２３℃で測定される、王研式透気度が５μｍ／（Ｐａ・ｓ）未満であるが、血行促進効果の持続性をより向上させる観点から、１μｍ／（Ｐａ・ｓ）未満であることが好ましく、０．５μｍ／（Ｐａ・ｓ）未満であることがより好ましく、０．０５μｍ／（Ｐａ・ｓ）未満であることがさらに好ましい。
【００３１】
また、本実施形態に係る樹脂シート（Ａ）は、皮膚用二酸化炭素徐放パックの皮膚への形状追従性を良好にする観点から、以下の要件（Ａ−３）をさらに満たすことが好ましい。
（Ａ−３）２３℃でのヤング率Ｅが１０ＭＰａ以上５００ＭＰａ以下、好ましくは５０ＭＰａ以上４００ＭＰａ以下、より好ましくは１００ＭＰａ以上３００ＭＰａ以下である。
本実施形態に係る樹脂シート（Ａ）が要件（Ａ−３）を満たすと、身体表面の広い面積部分に追従し易くなったり、身体表面の立体形状に追従し易くなったりするため好ましい。
身体曲面への追従性が良好であると、樹脂シート（Ａ）と皮膚との間に生じるすき間を抑制できたり、密着面積を増加できたりするため、広い身体表面部分に対して、安定的に密着状態を確保し、二酸化炭素の経皮吸収をより良好にすることができる。
また、本実施形態に係る樹脂シート（Ａ）が要件（Ａ−３）を満たすと、袋の内部に高濃度の炭酸水を発生させたり、大気圧より高い圧力の炭酸ガスを導入して、少なくとも一時的に袋の内圧が上昇したとしても、袋が破袋したり、袋から二酸化炭素が急激に漏洩したりして安定的な皮膚への二酸化炭素の供給が不安定になったりすることを抑制することができる。
【００３２】
また、本実施形態に係る樹脂シート（Ａ）は、皮膚用二酸化炭素徐放パックの皮膚への形状追従性を良好にする観点から、以下の要件（Ａ−４）をさらに満たすことが好ましい。
（Ａ−４）２３℃での引張破断伸びが３０％以上、好ましくは５０％以上、より好ましくは１００％以上、さらに好ましくは１５０％以上、特に好ましくは２００％以上である。
本実施形態に係る樹脂シート（Ａ）が要件（Ａ−４）を満たすと、身体表面の立体形状に追従し易くなるため好ましい。
本実施形態に係る樹脂シート（Ａ）の２３℃での引張破断伸びの上限値は特に限定されないが、例えば、２，０００％以下である。
【００３３】
また、本実施形態に係る樹脂シート（Ａ）は、上記の要件（Ａ−３）および（Ａ−４）の両方を満たすことが好ましい。これにより、樹脂シート（Ａ）の柔軟性や形状追従性がより一層良好になり、身体表面への密着性やフィット感、着け心地をより一層良好にすることができる。
【００３４】
樹脂シート（Ａ）の厚さｔは、ガス透過係数と柔軟性、形状追従性を鑑みて選択すればよいが、０．０１〜５ｍｍが好ましく、０．０３〜２ｍｍがより好ましい。
厚さｔが上記下限値以上であると、フィルム強度が良好になり、袋を形成したときに、破袋の発生をより抑制することができる。また、上記上限値以下であると、二酸化炭素の透過性を良好にできたり、袋を形成して身体表面に密着させる際に、より柔らかくなり、身体表面への形状追従性をより一層良好にできたりすることができる。
【００３５】
また、皮膚用二酸化炭素徐放パックと皮膚との間に水分を介在させ易くするため、樹脂シート（Ａ）の皮膚接触側は親水性を有することが好ましい。疎水性のポリオレフィン系材料の場合、フィルムまたはシートに対し、親水化処理のため、コロナ処理、大気圧プラズマ処理等を施すことができる。
さらに、樹脂シート（Ａ）には、エンボス加工等により表面に微細凹凸を形成させて、樹脂シート同士のブロッキングを抑制したり、スリップ性を付与したりしてもよい。
【００３６】
本実施形態に係る皮膚用二酸化炭素徐放パックに用いる樹脂シート（Ａ）としては、例えば、無孔性フィルムまたはシート、微多孔を有する微多孔系フィルムまたはシートを用いることができる。
【００３７】
（無孔性フィルムまたはシート）
無孔性フィルムまたはシートは、微細な孔をもたず、原料樹脂自体の二酸化炭素透過性が高い、または、薄肉化することにより、強度を維持した上で、二酸化炭素透過性や柔軟性を高めることができる樹脂フィルムまたはシートを意味する。このような特性を具備する樹脂を例示すると、ポリオレフィン系樹脂としては、ポリエチレン、ポリプロピレン、エチレン系共重合体、プロピレン系共重合体、ブテン系共重合体、４−メチル−１−ペンテン系重合体等が挙げられ、スチレン系エラストマーとしては、ＳＥＢＳ、ＳＥＰＳ、ＳＩＳ等が挙げられ、フッ素系樹脂としては、ＰＴＦＥ、ＦＥＰ、ＥＴＦＥ、ＰＦＡ等が挙げられ、シリコーン系樹脂としては、ポリジメチルシロキサン（ＰＤＭＳ）等が挙げられる。また、ポリブタジエンも柔軟性と二酸化炭素透過性が高く好ましい。ポリウレタン、およびポリエーテルブロックアミド共重合体は、柔軟性があり、薄膜化が容易であるため好ましく用いることができる。
これらの樹脂を用いたフィルムまたはシートは単層、または、他樹脂との多層であってもよい。
【００３８】
これらの中で、二酸化炭素透過性が高く、ヤング率が適度で、引張破断伸びが大きく、形状追従性に優れる樹脂として、ポリエチレン、エチレン系共重合体、プロピレン系共重合体、４−メチル−１−ペンテン系重合体、スチレン系エラストマー、シリコーン、ポリウレタン、およびポリエーテルブロックアミド共重合体を好ましく用いることができる。特に、ヒートシール性に優れたポリエチレン、エチレン系共重合体、プロピレン共重合体、スチレン系エラストマー、およびポリエーテルブロックアミド共重合体は、皮膚用二酸化炭素徐放パックをヒートシールで形成する際、シール強度を高く保つことができ、皮膚用二酸化炭素徐放パックに高濃度炭酸水を導入して封止したのち、皮膚用二酸化炭素徐放パックの内圧が上昇しても、シール部が破損し難くなるので、皮膚用二酸化炭素徐放パックの信頼性が保持され、好ましい。また、４−メチル−１−ペンテン系重合体の中では、４−メチル−１−ペンテン由来の構成単位と４−メチル−１−ペンテン以外の炭素原子数２〜２０のα−オレフィン由来の構成単位とを含む共重合体が柔軟性、形状追従性およびヒートシール強度等に優れているため好ましく、４−メチル−１−ペンテン／プロピレン共重合体がより好ましい。
【００３９】
樹脂シート（Ａ）は、上記の中でも、ポリオレフィンにより構成されたフィルムまたはシートすなわちポリオレフィンフィルムまたはポリオレフィンシートであることが好ましく、ポリエチレン、エチレン系共重合体、プロピレン系共重合体、および４−メチル−１−ペンテン系重合体から選択される少なくとも一種を含むポリオレフィンフィルムまたはポリオレフィンシートであることがより好ましく、４−メチル−１−ペンテン由来の構成単位と４−メチル−１−ペンテン以外の炭素原子数２〜２０のα−オレフィン由来の構成単位とを含む共重合体を含むポリオレフィンフィルムまたはポリオレフィンシートであることがさらに好ましく、４−メチル−１−ペンテン／プロピレン共重合体を含むポリオレフィンフィルムまたはポリオレフィンシートであることがさらにより好ましい。
【００４０】
（微多孔系フィルムまたはシート）
本実施形態に係る樹脂シート（Ａ）に用いる微多孔系フィルムまたはシートとしては、表裏を連通した多数の微細孔を有し、優先的に微細な孔を通じて、二酸化炭素をガス状または炭酸水の状態で透過させることができ、かつ、柔軟で、形状追従性も良いものが好ましい。このような微多孔系フィルムまたはシートとしては、例えば、ポリオレフィン系微多孔フィルム、フィラー含有ポリオレフィン系微多孔フィルム、連通孔を有する発泡シート等が挙げられる。特に、柔軟性と形状追従性に優れた４−メチル−１−ペンテン系重合体により構成された発泡シートが好ましく、４−メチル−１−ペンテン由来の構成単位と４−メチル−１−ペンテン以外の炭素原子数２〜２０のα−オレフィン由来の構成単位とを含む共重合体により構成された発泡シートがより好ましく、４−メチル−１−ペンテン／プロピレン共重合体により構成された発泡シートがさらに好ましい。発泡シートとしては、例えば、発泡押出成形シートが好ましい。
【００４１】
本実施形態に係る樹脂シート（Ａ）に用いる微多孔系フィルムまたはシートとしては、４−メチル−１−ペンテン系重合体により構成された発泡シート、ポリプロピレン系微多孔フィルム、およびフィラー含有ポリオレフィン系微多孔フィルムから選択される一種または二種以上を含むことが好ましい。
また、ポリプロピレン系微多孔フィルムまたはフィラー含有ポリオレフィン系微多孔フィルムとしては特に限定されないが、例えば、３Ｍジャパン株式会社製の製品名：マイクロポーラスフィルム、微細な炭酸カルシウムが充填されたポリプロピレンシートを二軸延伸にすることによって微細孔を形成したシート（株式会社トクヤマ製、製品名：ＮＦシート）、ポリオレフィン系微多孔フィルム（三菱ケミカル株式会社製の透湿シート、製品名：ＫＴＦおよび商標名エクセポール）、ポリエチレンと無機フィラーとからなる微多孔フィルム（Ｍｉｔｓｕｉ Ｈｙｇｉｅｎｅ  Ｍａｔｅｒｉａｌｓ（Ｔｈａｉｌａｎｄ）社製：商標名エスポアール）等が挙げられる。
この他、非ポリオレフィン系フィルムとしては、ＰＴＦＥ系微多孔フィルム・シートが挙げられる。
【００４２】
（４−メチル−１−ペンテン系重合体）
本実施形態に係る樹脂シート（Ａ）は４−メチル−１−ペンテン系重合体を含むことが好ましい。
本実施形態に係る４−メチル−１−ペンテン系重合体としては、柔軟性と形状追従性に優れる点から、４−メチル−１−ペンテン由来の構成単位（Ａ１）と、４−メチル−１−ペンテン以外の炭素原子数２〜２０のα−オレフィン由来の構成単位（Ａ２）とを含む４−メチル−１−ペンテン・α−オレフィン共重合体（Ａ３）が挙げられる。
ここで、本実施形態において、「炭素原子数２〜２０のα−オレフィン」は特に断らない限り４−メチル−１−ペンテンを含まないことを意味する。
【００４３】
本実施形態に係る４−メチル−１−ペンテン・α−オレフィン共重合体（Ａ３）は、樹脂シート（Ａ）の柔軟性をより向上させる観点から、構成単位（Ａ１）と構成単位（Ａ２）との合計を１００モル％としたとき、構成単位（Ａ１）の含有量が１０モル％以上９５モル％以下であり、構成単位（Ａ２）の含有量が５モル％以上９０モル％以下であることが好ましい。
また、本実施形態に係る４−メチル−１−ペンテン・α−オレフィン共重合体（Ａ３）は、樹脂シート（Ａ）の柔軟性や機械的特性等をより良好にする観点から、構成単位（Ａ１）と構成単位（Ａ２）との合計を１００モル％としたとき、構成単位（Ａ１）の含有量が１０モル％以上９０モル％以下であり、構成単位（Ａ２）の含有量が１０モル％以上９０モル％以下であることがより好ましく、構成単位（Ａ１）の含有量が１５モル％以上９０モル％以下であり、構成単位（Ａ２）の含有量が１０モル％以上８５モル％以下であることがさらに好ましく、構成単位（Ａ１）の含有量が４０モル％以上９０モル％以下であり、構成単位（Ａ２）の含有量が１０モル％以上６０モル％以下であることがさらに好ましく、構成単位（Ａ１）の含有量が５０モル％以上９０モル％以下であり、構成単位（Ａ２）の含有量が１０モル％以上５０モル％以下であることがさらにより好ましく、構成単位（Ａ１）の含有量が６０モル％以上９０モル％以下であり、構成単位（Ａ２）の含有量が１０モル％以上４０モル％以下であることが特に好ましい。
【００４４】
本実施形態において、４−メチル−１−ペンテン・α−オレフィン共重合体（Ａ３）に用いられる炭素原子数２〜２０のα−オレフィンとしては、例えば、直鎖状又は分岐状のα−オレフィン、環状オレフィン、芳香族ビニル化合物、共役ジエン、官能基化ビニル化合物等が挙げられ、直鎖状のα−オレフィンが好ましい。
【００４５】
直鎖状α−オレフィンの炭素原子数は好ましくは２〜１０、より好ましくは２〜３である。直鎖状α−オレフィンとしては、例えば、エチレン、プロピレン、１−ブテン、１−ペンテン、１−ヘキセン、１−オクテン、１−デセン、１−ウンデセン、１−ドデセン、１−テトラデセン、１−ヘキサデセン、１−オクタデセン、１−エイコセン等が挙げられ、エチレン、プロピレン、１−ブテン、１−ペンテン、１−ヘキセン、１−オクテンおよび１−デセンから選択される一種または二種以上が好ましく、エチレンおよびプロピレンから選択される少なくとも一種がより好ましく、プロピレンがさらに好ましい。
分岐状のα−オレフィンの炭素原子数は好ましくは５〜２０、より好ましくは５〜１５である。分岐状のα−オレフィンとしては、例えば、３−メチル−１−ブテン、３−メチル−１−ペンテン、３−エチル−１−ペンテン、４，４−ジメチル−１−ペンテン、４−メチル−１−ヘキセン、４，４−ジメチル−１−ヘキセン、４−エチル−１−ヘキセン、３−エチル−１−ヘキセン等が挙げられる。
環状オレフィンの炭素原子数は好ましくは５〜１５である。環状オレフィンとしては、例えば、シクロペンテン、シクロヘキセン、シクロへプテン、ノルボルネン、５−メチル−２−ノルボルネン、テトラシクロドデセン、ビニルシクロヘキサン等が挙げられる。
【００４６】
芳香族ビニル化合物としては、例えば、スチレン、α−メチルスチレン、ｏ−メチルスチレン、ｍ−メチルスチレン、ｐ−メチルスチレン、ｏ，ｐ−ジメチルスチレン、ｏ−エチルスチレン、ｍ−エチルスチレン、ｐ−エチルスチレン等のモノ又はポリアルキルスチレン等が挙げられる。
共役ジエンの炭素原子数は、好ましくは４〜２０、より好ましくは４〜１０である。共役ジエンとしては、例えば、１，３−ブタジエン、イソプレン、クロロプレン、１，３−ペンタジエン、２，３−ジメチルブタジエン、４−メチル−１，３−ペンタジエン、１，３−ヘキサジエン、１，３−オクタジエン等が挙げられる。
【００４７】
官能基化ビニル化合物としては、例えば、水酸基含有オレフィン、ハロゲン化オレフィン、（メタ）アクリル酸、プロピオン酸、３−ブテン酸、４−ペンテン酸、５−ヘキセン酸、６−ヘプテン酸、７−オクテン酸、８−ノネン酸、９−デセン酸、１０−ウンデセン酸等の不飽和カルボン酸およびその酸無水物や酸ハライド、アリルアミン、５−ヘキセンアミン、６−ヘプテンアミン等の不飽和アミン、（２，７−オクタジエニル）コハク酸無水物、ペンタプロペニルコハク酸無水物、不飽和エポキシ化合物、エチレン性不飽和シラン化合物等が挙げられる。
上記水酸基含有オレフィンとしては、例えば、炭素原子数２〜２０、好ましくは２〜１５の直鎖状又は分岐状の末端水酸基化α−オレフィン等が挙げられる。
上記ハロゲン化オレフィンとしては、例えば、炭素原子数が２〜２０、好ましくは２〜１５の直鎖状又は分岐状のハロゲン化α−オレフィン等が挙げられる。
【００４８】
これらの炭素原子数２〜２０のα−オレフィンは、単独で又は２種以上を組み合わせて用いることができる。上記の中でもエチレン、プロピレンが好適であるが、プロピレンを使用すると、柔軟性等をより良好にできる点で特に好ましい。
【００４９】
なお、４−メチル−１−ペンテン・α−オレフィン共重合体（Ａ３）は、本発明の目的を損なわない範囲で、構成単位（Ａ１）と構成単位（Ａ２）以外の構成単位を含んでいてもよい。その他の構成としては、非共役ポリエン由来の構成単位が挙げられる。
非共役ポリエンとしては、炭素原子数が好ましくは５〜２０、より好ましくは５〜１０の直鎖状、分岐状又は環状のジエンの他、各種のノルボルネン、ノルボルナジエン等が挙げられる。これらの中でも、５−ビニリデン−２−ノルボルネン、５−エチリデン−２−ノルボルネンが好ましい。
【００５０】
本実施形態に係る４−メチル−１−ペンテン系重合体の１３５℃のデカリン中での極限粘度［η］は、樹脂シート（Ａ）の柔軟性や機械的強度をより良好にする観点から、０．０１〜５．０ｄＬ／ｇであることが好ましく、０．１〜４．０ｄＬ／ｇであることがより好ましく、０．５〜３．０ｄＬ／ｇであることがさらに好ましく、１．０〜２．８ｄＬ／ｇであることが特に好ましい。
【００５１】
本実施形態に係る４−メチル−１−ペンテン系重合体のＡＳＴＭ  Ｄ  １５０５（水中置換法）に従って測定された密度は、好ましくは０．８１０〜０．８５０ｇ／ｃｍ３、より好ましくは０．８２０〜０．８５０ｇ／ｃｍ３、さらに好ましくは０．８３０〜０．８５０ｇ／ｃｍ３である。
【００５２】
本実施形態に係る４−メチル−１−ペンテン系重合体は種々の方法により製造することができる。例えば、マグネシウム担持型チタン触媒；国際公開第０１／５３３６９号、国際公開第０１／０２７１２４号、特開平３−１９３７９６号公報、及び特開平０２−４１３０３号公報等に記載のメタロセン触媒；国際公開第２０１１／０５５８０３号に記載されるメタロセン化合物を含有するオレフィン重合触媒等の公知の触媒を用いて製造することができる。
【００５３】
本実施形態に係る樹脂シート（Ａ）中の４−メチル−１−ペンテン系重合体の含有量は特に限定されないが、樹脂シート（Ａ）全体を１００質量％としたとき、好ましくは５０質量％以上、より好ましくは６０質量％以上、さらに好ましくは６５質量％以上、特に好ましくは７０質量％以上であり、好ましくは１００質量％以下、より好ましくは９９．５質量％以下、さらに好ましくは９９質量％以下、さらにより好ましくは９８質量％以下、特に好ましくは９７質量％以下である。
これにより、柔軟性、形状保持性、形状追従性、軽量性、機械的特性、取扱い性、外観、成形性、耐湿性等のバランスにより優れた樹脂シート（Ａ）を得ることができる。
【００５４】
本実施形態に係る皮膚用二酸化炭素徐放パックにおいて、樹脂シート（Ａ）が４−メチル−１−ペンテン系重合体を含む場合、パックの永久変形を抑制したり、低温環境下（例えば、２０℃未満）でのパックの耐屈曲性を向上させたり、パックの耐久性をさらに向上させたりする観点から、本実施形態に係る樹脂シート（Ａ）は４−メチル−１−ペンテン系重合体により構成された層と、熱可塑性エラストマーにより構成された層と、を含むことが好ましい。
このような多層シートは、例えば、共押出成形法により作製することができ、具体的には以下のような構成が挙げられる。
（１）（皮膚側）４−メチル−１−ペンテン系重合体により構成された層／熱可塑性エラストマーにより構成された層／４−メチル−１−ペンテン系重合体により構成された層＝２５／５０／２５μｍ、総厚１００μｍ
（２）（皮膚側）４−メチル−１−ペンテン系重合体により構成された層／熱可塑性エラストマーにより構成された層１／熱可塑性エラストマーにより構成された層２／熱可塑性エラストマーにより構成された層３／４−メチル−１−ペンテン系重合体により構成された層＝２５／１０／３０／１０／２５μｍ、総厚１００μｍ
熱可塑性エラストマーとしてスチレン系エラストマーを使用し、上記（１）および（２）の樹脂シート（Ａ）を用いて皮膚用二酸化炭素徐放パックを構成したとき、いずれも追従性および血行促進性が良好であり、かつ、低温環境下５℃で屈曲したとき、屈曲部のピンホールの発生が抑制されていることを確認した。
また、後述の繊維状補強材と多層化することにより、皮膚用二酸化炭素徐放パックの耐久性をさらに高めることが可能である。
【００５５】
ここで、熱可塑性エラストマーとしては、例えば、オレフィン系エラストマー、スチレン系エラストマー、ウレタン系エラストマー、エステル系エラストマー、アミド系エラストマー等が挙げられる。
これらの熱可塑性エラストマーは１種単独で用いてもよいし、２種以上を組み合わせて用いてもよい。これらの熱可塑性エラストマーの中で、特に、スチレン系エラストマーは、二酸化炭素透過度が高く、かつ４−メチル−１−ペンテン系重合体との適度な相容性があり、両者からなる共押出多層シートを構成したとき、層間接着力を確保し易いメリットがある。また、ヒートシールにより、袋状の皮膚用二酸化炭素徐放パックを構成したとき、ヒートシール部分の剥離強度を高く保つことができ、破袋しにくくなり、二酸化炭素徐放パックの信頼性を高めることができるため、好ましく用いることができる。また、スチレン系エラストマーの中では、スチレン含量が低い水素添加スチレン系エラストマーが、４−メチル−１−ペンテン系重合体と相容性が良く、かつ二酸化炭素透過度が高いため、好ましく用いることができる。このような水素添加スチレン系エラストマー製品の具体例としては、クレイトンポリマージャパン社製；銘柄クレイトンＧ１６５７ＭＳ、旭化成社製；銘柄タフテックＨ１２２１、銘柄タフテックＨ１０６２、銘柄タフテックＨ１５２１、銘柄タフテック１０５２、銘柄Ｓ．Ｏ．Ｅ．１６０６、クラレ社製；銘柄セプトン２００４Ｆ、銘柄ハイブラー７３１１Ｆを挙げることができる。
【００５６】
本実施形態に係る皮膚用二酸化炭素徐放パックにおいて、耐久性をさらに向上させる観点から、樹脂シート（Ａ）の面上または樹脂シート（Ａ）の内部に繊維状補強材をさらに含んでもよい。
繊維状補強材を構成する繊維としては、特に限定されないが、例えば、綿、絹、羊毛等の天然繊維；ポリアミド６やポリアミド６６等のポリアミド繊維；ポリエチレンテレフタレート、ポリトリメチレンテレフタレート、ポリテトラメチレンテレフタレート等のポリエステル繊維；ポリウレタン繊維等が挙げられる。
繊維状補強材の経編生地としては、例えば、パワーネット組織、サテンネット、ラッセルレース、ツーウェイトリコット等が挙げられ、適度な伸縮性をもつパワーネット組織が好ましい。
また、繊維状補強材として、不織布を用いてもよい。不織布としては、ポリプロピレン繊維とウレンタン繊維からなる伸縮性不織布を用いてもよい。
繊維状補強材の厚みは特に限定されないが、例えば、０．０１ｍｍ以上０．５ｍｍ以下である。繊維状補強材がパワーネット組織の場合、その目合は特に限定されないが、例えば、０．５ｍｍ以上１０ｍｍ以下である。
本実施形態に繊維状補強材を樹脂シート（Ａ）の面上に熱ラミネートすることによって、樹脂シート（Ａ）の面上に繊維状補強材を設けることができる。また、２枚の樹脂シート（Ａ）の間に繊維状補強材を配置し、得られた積層体を熱ラミネートすることによって、樹脂シート（Ａ）の内部に繊維状補強材を設けることができる。
【００５７】
＜樹脂シート（Ｂ）＞
本実施形態に係る樹脂シート（Ｂ）において、ＪＩＳ  Ｌ１０９２Ａ：２００９に準じて２３℃で測定される、耐水度は３５０ｍｂａｒ以上であるが、好ましくは４００ｍｂａｒ以上である。本実施形態に係る樹脂シート（Ｂ）の耐水度が上記下限値以上であると、皮膚用二酸化炭素徐放パックの内部からの二酸化炭素の漏れがより抑制され、袋の内部に封入した二酸化炭素のロスが低減される点で好ましい。
耐水度の上限値は、例えば、１０ｂａｒ以下であるが、特に限定されない。
【００５８】
また、本実施形態に係る樹脂シート（Ｂ）において、ＪＩＳ  Ｐ８１１７：２００９に準じて２３℃で測定される、王研式透気度が５μｍ／（Ｐａ・ｓ）未満であるが、１μｍ／（Ｐａ・ｓ）未満であることが好ましく、０．５μｍ／（Ｐａ・ｓ）未満であることがより好ましく、０．０５μｍ／（Ｐａ・ｓ）未満であることがさらに好ましい。
本実施形態に係る樹脂シート（Ｂ）の王研式透気度が上記上限値未満であると、皮膚用二酸化炭素徐放パックの内部からの二酸化炭素の漏れが抑制され、袋の内部に封入した二酸化炭素のロスが低減される点で好ましい。
【００５９】
また、本実施形態に係る樹脂シート（Ｂ）は、皮膚用二酸化炭素徐放パックの皮膚への形状追従性を良好にする観点から、以下の要件（Ｂ−３）をさらに満たすことが好ましい。
（Ｂ−３）２３℃でのヤング率Ｅが１０ＭＰａ以上５００ＭＰａ以下、好ましくは５０ＭＰａ以上４００ＭＰａ以下、より好ましくは１００ＭＰａ以上３００ＭＰａ以下である。
本実施形態に係る樹脂シート（Ｂ）が要件（Ｂ−３）を満たすと、身体表面の広い面積部分に追従し易くなったり、身体表面の立体形状に追従し易くなったりするため好ましい。
身体曲面への追従性が良好であると、樹脂シート（Ａ）と皮膚との間に生じるすき間を抑制できたり、密着面積を増加できたりするため、広い身体表面部分に対して、安定的に密着状態を確保し、二酸化炭素の経皮吸収をより良好にすることができる。
また、本実施形態に係る樹脂シート（Ｂ）が要件（Ｂ−３）を満たすと、袋の内部に高濃度の炭酸水を発生させたり、大気圧より高い圧力の炭酸ガスを導入して、少なくとも一時的に袋の内圧が上昇したとしても、袋が破袋したり、袋から二酸化炭素が急激に漏洩したりして安定的な皮膚への二酸化炭素の供給が不安定になったりすることを抑制することができる。
【００６０】
また、本実施形態に係る樹脂シート（Ｂ）は、皮膚用二酸化炭素徐放パックの皮膚への形状追従性を良好にする観点から、以下の要件（Ｂ−４）をさらに満たすことが好ましい。
（Ｂ−４）２３℃での引張破断伸びが３０％以上、好ましくは１００％以上、より好ましくは１５０％以上、さらに好ましくは２００％以上である。
本実施形態に係る樹脂シート（Ｂ）が要件（Ｂ−４）を満たすと、身体表面の立体形状に追従し易くなるため好ましい。
本実施形態に係る樹脂シート（Ｂ）の２３℃での引張破断伸びの上限値は特に限定されないが、例えば、２，０００％以下である。
【００６１】
また、本実施形態に係る樹脂シート（Ｂ）は、上記の要件（Ｂ−３）および（Ｂ−４）の両方を満たすことが好ましい。これにより、樹脂シート（Ｂ）の柔軟性や形状追従性が適度になり、身体表面への密着性やフィット感、着け心地をより一層良好にすることができる。
【００６２】
本実施形態に係る皮膚用二酸化炭素徐放パックに用いる樹脂シート（Ｂ）としては、例えば、二酸化炭素の透過性が低く、炭酸水も透過し難い樹脂フィルムまたはシートが好ましい。また、柔軟性を有する樹脂フィルムまたはシートが好ましい。
樹脂シート（Ｂ）の二酸化炭素透過性を下げる手段としては、例えば、樹脂シート（Ｂ）自体の厚さを増す方法；樹脂シート（Ｂ）の片面または両面に、二酸化炭素のバリア性が高い樹脂層を設ける方法：樹脂シート（Ｂ）の片面または両面に、アルミニウムまたは酸化物系セラミックスの無機膜等の二酸化炭素バリア薄膜層を設ける方法等が挙げられる。
【００６３】
本実施形態に係る皮膚用二酸化炭素徐放パックを形成するにあたり、樹脂シート（Ａ）と樹脂シート（Ｂ）とをヒートシールする場合には、樹脂シート（Ｂ）は、樹脂シート（Ａ）に対してヒートシール性を有する材料であることが好ましい。
例えば、樹脂シート（Ａ）を構成する樹脂がポリエチレンの場合には、樹脂シート（Ｂ）を構成する樹脂としては、例えば、ポリエチレン、エチレン系共重合体、ＳＥＢＳ、ＳＥＰＳ等のポリエチレンと相容性が良好な樹脂を選択することが好ましい。樹脂シート（Ａ）を構成する樹脂がプロピレン系共重合体の場合には、樹脂シート（Ｂ）を構成する樹脂としては、例えば、ポリプロピレン、プロピレン系共重合体、ＳＥＢＳ、ＳＥＰＳ等のプロピレン系共重合体と相容性が良好な樹脂を選択することが好ましい。
樹脂シート（Ａ）を構成する樹脂がＳＥＢＳ、ＳＥＰＳの場合には、樹脂シート（Ｂ）を構成する樹脂としては、例えば、ポリエチレン、エチレン系共重合体、ポリプロピレン、プロピレン系共重合体、スチレン系エラストマー等のＳＥＢＳやＳＥＰＳと相容性と相容性が良好な樹脂を選択することが好ましい。
さらに、樹脂シート（Ａ）を構成する樹脂が４−メチル−１−ペンテン・α−オレフィン共重合体（Ａ３）の場合、樹脂シート（Ｂ）を構成する樹脂としては、例えば、４−メチル−１−ペンテン・α−オレフィン共重合体（Ａ３）、ポリプロピレン、ポリプロピレン系共重合体等を用いると、ヒートシール強度を確保し易いため好ましい。
【００６４】
以上、本発明の実施形態について述べたが、これらは本発明の例示であり、上記以外の様々な構成を採用することもできる。
【実施例】
【００６５】
以下、本発明を実施例に基づいて具体的に説明するが、本発明はこれらの実施例に限定されるものではない。【００６６】
１．測定方法
（１）樹脂シートの二酸化炭素透過度
ＪＩＳ  Ｋ７１２６−１に準じて、２３℃および相対湿度０％の条件で樹脂シートの二酸化炭素透過度を測定した。二酸化炭素透過度の測定装置としては、二酸化炭素透過度測定装置（株式会社東洋精機製作所製、製品名：差圧法ガス透過率測定装置）を用いた。測定は２回おこない、それらの平均値を採用した。
ここで、表１および２において、二酸化炭素透過度が１，０００Ｌ／（ｍ２・ｄａｙ・ａｔｍ）以上１，０００，０００Ｌ／（ｍ２・ｄａｙ・ａｔｍ）以下の範囲内のものを「１，０００以上」と表記した。【００６７】
（２）樹脂シートの王研式透気度
ＪＩＳ  Ｐ８１１７：２００９に準じて、２３℃、大気雰囲気下、樹脂シートの王研式透気度を測定した。王研式透気度の測定装置としては、王研式透気度試験機（熊谷理機工業株式会社製、製品名：王研式平滑度・透気度試験機（水柱式））を用いた。測定は１０回おこない、それらの平均値を採用した。【００６８】
（３）樹脂シートの耐水度
ＪＩＳ  Ｌ１０９２Ａ：２００９に準じて、２３℃、相対湿度５０％の環境下で、樹脂シートの耐水度を測定した。耐水度の測定装置としては、耐水圧試験装置（ＴＥＸＴＥＳＴ  ＡＧ社製、製品名：Ａｕｔｏｍａｔｉｃ  Ｈｙｄｒｏｓｔａｔｉｃ  Ｈｅａｄ  Ｔｅｓｔｅｒ  ＦＸ３０００  Ｈｙｄｒｏｔｅｓｔｅｒ IV）を用いた。また、加圧速度は６０ｍｂａｒ／ｍｉｎとした。測定は５回おこない、それらの平均値を採用した。
なお、表１に記載の厚さ０．０１ｍｍ以下の無多孔フィルム、および厚さ０．０４ｍｍ以下の多孔のフィルムについては強度が弱いため、樹脂製のメッシュでサポートして測定した。
ここで、表１および２において、耐水度が４００ｍｂａｒ以上の範囲内のものを「４００以上」と表記した。【００６９】
（４）樹脂シートの引張試験
樹脂シートの引張特性（ヤング率Ｅ、引張破断伸びおよび引張破断強度）は、２３℃および相対湿度５０％の環境下で、かつ、試験片形状：短冊状、試験片幅：１５ｍｍ、チャック間距離：３０ｍｍ、引張速度：１，０００％／分の条件でＭＤ方向とＴＤ方向に対しそれぞれ３点ずつ測定し、それらの平均値を採用した。【００７０】
２．評価方法
（１）二酸化炭素徐放パックの追従性評価
得られた二酸化炭素徐放パックの形状追従性について、以下の基準で評価した。
◎：二酸化炭素徐放パックの樹脂シート（Ａ）側の表面が柔らかく触感が良好であり、かつ、二酸化炭素徐放パックを皮膚に接触させたときの密着性が良好で、皮膚の形状への追従性（特に皮膚表面の微細凹凸への追従性）も良好であった。さらに長時間皮膚に接触させても、形状の弾性回復性が抑制され、形状の保持性も良好であった。
○：二酸化炭素徐放パックの樹脂シート（Ａ）側の表面が柔らかく触感が良好であり、かつ、二酸化炭素徐放パックを皮膚に接触させたときの密着性が良好で、皮膚の形状への追従性も良好であった
×：二酸化炭素徐放パックの樹脂シート（Ａ）側の表面が硬くて触感が悪く、かつ、二酸化炭素徐放パックを皮膚に接触させたときの密着性が不良で、皮膚の形状への追従性が乏しかった【００７１】
（２）二酸化炭素徐放パックの血行促進性評価
二酸化炭素徐放パックの血行促進性を以下の方法により評価した。
得られた二酸化炭素徐放パックを前腕部の内側の皮膚に配置する前に、スプレーで前腕部の内側の皮膚に水を一定量噴霧した。そのスプレー噴霧の直前および直後で、株式会社ビューティフルエンジェル（綺麗堂）製、製品名：美ルル スキンチェッカー（品番：ＫＲＤ１０４２）を用いて、皮膚の水分率を測定した。スプレーで水を皮膚に噴霧した後は、直ちに、前腕部の内側の皮膚に二酸化炭素徐放パックを配置した。次いで、二酸化炭素徐放パックを前腕部の内側の皮膚に配置してから５分後、１０分後、および２０分後の各時間における皮膚の紅潮度を目視で観察し、以下の基準で血行促進性を評価した。
◎：皮膚がはっきりと赤くなり貼付した境界が明確にわかる
〇：皮膚が赤くなり貼付境界が明確にわかる
△：皮膚が赤くなるが境界が不明確である
×：皮膚の紅潮が観察されない【００７２】
３．使用した樹脂シート
実施例および比較例で用いた樹脂シート（Ａ）および樹脂シート（Ｂ）を表１および表２にそれぞれ示す。【００７３】
【表１】
2019078232.tif 000003
【００７４】
【表２】
2019078232.tif 000004
【００７５】
［実施例１〜１６、比較例１〜３および参考例１〜２］
二酸化炭素徐放パック作製にあたり、表１に示す樹脂シート（Ａ）および表２に示す樹脂シート（Ｂ）を用いた。【００７６】
ここで、表１に示す樹脂シート（Ａ）および表２に示す樹脂シート（Ｂ）の詳細は以下のとおりである。
ＰＥ−１、ＰＥ−２およびＰＥ−３は、Ｔダイ押出成形により得られた、厚さがそれぞれ、０．０１ｍｍ、０．０４ｍｍおよび０．０８ｍｍの低密度ポリエチレンフィルムである。
ＰＥ−４は、ポリエチレンと無機フィラーとからなる微細な連通多孔をもつフィルム（Ｍｉｔｓｕｉ  Ｈｙｇｉｅｎｅ  Ｍａｔｅｒｉａｌｓ（Ｔｈａｉｌａｎｄ）社製、商標名：エスポアール、厚さ０．０１９ｍｍ）である。
ＰＥ−５は、微多孔を有する高密度ポリエチレン不織布（デュポン株式会社製、商標名：タイベック、品番：１０５６−Ｄ、厚さ０．０６ｍｍ）である。
ＰＰ−１は、プロピレン系共重合体フィルム（東洋紡株式会社製、商標名：パイレンフィルム、品名：Ｐ１１２８、厚さ０．０６ｍｍ）である。
ＰＰ−２は、ポリプロピレン系微多孔フィルム（３Ｍジャパン社製、マイクロポーラスフィルム、厚さ０．０４ｍｍ）である。
ＰＭＰ−１は、４−メチル−１−ペンテン共重合体およびポリブテン−１を含むフィルム（リケンファブロ株式会社製、製品名：フォーラップ４５、厚さ０．０１ｍｍ）である。
ＰＭＰ−２およびＰＭＰ−３は、４−メチル−１−ペンテン／プロピレン共重合体１からなり、Ｔダイ押出成形により得られた厚さがそれぞれ０．０５ｍｍ、および０．１ｍｍのフィルムである。
ＰＭＰ−４は、後述する４−メチル−１−ペンテン／プロピレン共重合体２からなり、Ｔダイ押出成形により得られたフィルム（厚さ０．０５ｍｍ）である。
ＰＭＰ−５は、４−メチル−１−ペンテン/プロピレン共重合体１と４−メチル−１ペンテン/プロピレン共重合体２とを配合比率５０／５０質量％でブレンドしてＴダイ押出成形により得られたフィルム（厚さ０．１ｍｍ）である。
ＰＭＰ−６およびＰＭＰ−７は、ＰＭＰ−２およびＰＭＰ−３と同じ、４−メチル−１−ペンテン／プロピレン共重合体１を原料として用いて、超臨界ＣＯ２発泡押出シート成形により得られた発泡シートであり、密度はともに０．５ｇ／ｃｍ３、厚さはそれぞれ１ｍｍ、および０．５ｍｍである。
ＰＭＰ−８は、ＰＭＰ−２、ＰＭＰ−３、ＰＭＰ−６、およびＰＭＰ−７と同じ４−メチル−１−ペンテン／プロピレン共重合体１を原料として用いて、Ｔダイ押出シート成形により得られた厚さ０．６ｍｍのシートである。
ＰＭＰ−９は、４−メチル−１−ペンテン／プロピレン共重合体１と４−メチル−１ペンテン／プロピレン共重合体２とを配合比率６０／４０質量％でブレンドして構成された層を（Ｌ１）、および水素添加スチレン系エラストマーとしてクレイトンポリマージャパン製クレイトンＧ１６５７ＭＳのみで構成された層を（Ｌ２）としたとき、断面構成が（Ｌ１）／（Ｌ２）／（Ｌ１）＝２５／５０／２５μｍとなるようＴダイ共押出シート成形により得られた厚さ０．１ｍｍのフィルムである。
ＰＭＰ−１０は、繊維状補強材として、ポリアミド６繊維とポリウレタン繊維のそれぞれを原糸として作製されたパワーネット組織（目合３ｍｍ、厚さ０．１５ｍｍ）を用いて、その両面に対して、片面一枚ずつＰＭＰ−９のシートを熱ラミネーションすることにより得られた厚さ０．２６ｍｍのシートである。
ＰＭＰ−１１は、繊維状補強材として、ポリプロピレン繊維とポリウレタン繊維のそれぞれを用いて作製された伸縮性不織布（単位面積当たりの質量０．０３ｋｇ／ｍ２）を用いて、その両面に対して、片面一枚ずつＰＭＰ−９のシートを熱ラミネーションすることにより得られた厚さ０．２８ｍｍのシートである。【００７７】
ここで、上記した４−メチル−１−ペンテン／プロピレン共重合体１は、４−メチル−１−ペンテンとプロピレンとの共重合体（４−メチル−１−ペンテン由来の構成単位の含有量：７２モル％、プロピレン由来の構成単位の含有量：２８モル％、１３５℃のデカリン中での極限粘度［η］：１．５ｄＬ／ｇ、ＡＳＴＭ  Ｄ１５０５（水中置換法）に従って測定された密度：０．８４ｇ／ｃｍ３）である。
一方、上記した４−メチル−１−ペンテン／プロピレン共重合体２は、４−メチル−１−ペンテンとプロピレンとの共重合体（４−メチル−１−ペンテン由来の構成単位の含有量：８５モル％、プロピレン由来の構成単位の含有量：１５モル％、１３５℃のデカリン中での極限粘度［η］：１．４ｄＬ／ｇ、ＡＳＴＭ  Ｄ１５０５（水中置換法）に従って測定された密度：０．８４ｇ／ｃｍ３）である。【００７８】
次いで、樹脂シート（Ａ）および樹脂シート（Ｂ）を用いた二酸化炭素徐放パックの作製方法を説明する。まず、樹脂シート（Ａ）および樹脂シート（Ｂ）をそれぞれ１００ｍｍ×１００ｍｍのサイズに切り出した。次いで、切り出した樹脂シート（Ａ）および樹脂シート（Ｂ）を積層し、インパルス溶着機を用いて、溶着線幅５ｍｍで３方をシールして袋状に加工し、袋状の二酸化炭素徐放パックをそれぞれ作製した。
次いで、得られた二酸化炭素徐放パックの内部に、二酸化炭素濃度が３，０００ｐｐｍの炭酸水を容積率５０％でそれぞれ注入した。次いで、インパルス溶着機を用いて開口部を溶着線幅５ｍｍで封止し、炭酸水が封入された二酸化炭素徐放パックをそれぞれ得た。
得られた二酸化炭素徐放パックについて、前述した追従性評価および血行促進性評価をそれぞれおこなった。得られた結果を表３に示す。【００７９】
【表３】
2019078232.tif 000005
【００８０】
【表４】
2019078232.tif 000006
【００８１】
表３および表４から明らかなように、要件（Ａ−１）および（Ａ−２）を満たす樹脂シート（Ａ）を用いた実施例の二酸化炭素徐放パックは血行促進効果に優れ、かつ、血行促進効果を長時間にわたり保持することが可能であることがわかった。
一方、要件（Ａ−２）を満たすが、要件（Ａ−１）を満たさない樹脂シート（Ａ）を用いた比較例１および２の二酸化炭素徐放パックは血行促進性に劣っていた。また、要件（Ａ−１）を満たすが、要件（Ａ−２）を満たさない樹脂シート（Ａ）を用いた比較例３の二酸化炭素徐放パックは初期の血行促進性は優れていたが、血行促進性が時間と共に低下し、血行促進効果を長時間にわたり保持することができなかった。
なお、要件（Ａ−１）および（Ａ−２）を満たす樹脂シート（Ａ）を用いた二酸化炭素徐放パックは、二酸化炭素徐放パックを皮膚に接触させる直前に、皮膚に水分を付与しない場合は、血行促進効果が劣っていた（参考例１および２）。【００８２】
この出願は、２０１７年１０月２０日に出願された日本出願特願２０１７−２０３９２９号を基礎とする優先権を主張し、その開示の全てをここに取り込む。
【図１】
2019078232.tif 000007
【図２】
2019078232.tif 000008
【図３】
2019078232.tif 000009
【図４】
2019078232.tif 000010
【国際調査報告】
2019078232.tif 000011
2019078232.tif 000012
2019078232.tif 000013
2019078232.tif 000014